(57)【要約】      （修正有）【課題】室温付近の温度で容易に有機液体をゲル化する方法ならびにオルガノゲルを提供する。【解決手段】以下の式：2010248381.tif 000009（ここで、ｍは６、７または８である。）で表されるシクロデキストリンと有機二塩基酸とを縮合させて得たポリマーを含有することを特徴とする、有機液体を固形化するためのオルガノゲル化組成物を使用する。【選択図】なし【特許請求の範囲】
【請求項１】
以下の式：
【化１】
2010248381.tif 000006
（ここで、ｍは６，７または８である。）
で表されるシクロデキストリンと有機二塩基酸類とを縮合させて得たポリマーを含有することを特徴とする、有機液体をゲル化するためのオルガノゲル化組成物。
【請求項２】
有機二塩基酸類がテレフタル酸またはテレフタル酸の酸ハロゲン化物である、請求項１に記載のオルガノゲル化組成物。
【請求項３】
以下の式：
【化２】
2010248381.tif 000007
（ここで、ｍは６、７または８である。）
で表されるシクロデキストリンと有機二塩基酸類とを縮合させて得たポリマーを含有するオルガノゲル化組成物と、有機液体とから形成される、オルガノゲル。
【請求項４】
有機二塩基酸類がテレフタル酸またはテレフタル酸の酸ハロゲン化物である、請求項３に記載のオルガノゲル。
【請求項５】
有機液体が、有機溶剤、絶縁油、機械油、食用油、熱媒体、潤滑油、可塑剤、溶剤、塗料及びインキ及びこれらの混合物を含む、請求項３または４に記載のオルガノゲル。
【請求項６】
以下の式：
【化３】
2010248381.tif 000008
（ここで、ｍは６、７または８である。）
で表されるシクロデキストリンと有機二塩基酸類とを縮合させて得たポリマーを含有するオルガノゲル化組成物と、有機液体とを混合し、撹拌することを特徴とする、オルガノゲルの製造方法。
【請求項７】
有機二塩基酸類がテレフタル酸またはテレフタル酸の酸ハロゲン化物である、請求項６に記載の製造方法。
【請求項８】
有機液体が、有機溶剤、絶縁油、機械油、食用油、熱媒体、潤滑油、可塑剤、溶剤、塗料及びインキ及びこれらの混合物を含む、請求項６または７に記載の製造方法。
【発明の詳細な説明】
【技術分野】
【０００１】
本発明は、オルガノゲル及びオルガノゲルの製造方法に関する。より詳細には、有機液体を固化或いはゲル化することにより、運搬、廃棄、保存に便利で、かつ機能性食品等の食用にも用いることが可能なオルガノゲル及びかかるオルガノゲルを製造する方法に関する。
【背景技術】
【０００２】
絶縁油、機械油、熱媒体、潤滑油等に代表される油組成物は、基材となる油分の他、添加剤や不純物が含まれた混合系となっており、廃棄が困難である場合がある。油組成物だけでなく広く産業界で用いられている有機溶剤は、種々の成分を溶解しやすいため、例えばハロゲン化芳香族化合物（ダイオキシン、ポリクロロビフェニル類等）等の毒性成分が含まれていることもあり、容易に運搬できない場合もある。また、環境の影響を受けやすい（例えば酸化しやすい等）油組成物ならびに有機液体は、保管が困難である場合もある。  
【０００３】
一方、各種植物油及び動物油に代表される食用油は、主に家庭で使用され、使用後は廃棄する必要があるが、その多くは排水溝にそのまま流され、水質を汚染する原因となっている。使用済み食用油をゲル化して廃棄させるための製品（例えば、水素添加ひまし油や、１２−ヒドロキシステアリン酸等）が市販されているが、食用油が高温のうちに該製品を添加混合しなければならないなど、使用に不便な点が多く、日常的に簡便に使用されるに至っていない。また、油吸収性のスポンジ等網状構造物に油を吸収させることを目的とする製品が市販されているが、吸収可能な油の量に限りがあり、また吸収した油が漏れ出てくるなどの不都合があるため、こちらも日常的に使用されるには至っていない。
【０００４】
本発明者らは、特定の構造を有するシクロデキストリンが、油組成物をゲル化し、固形のオルガノゲルを形成することを発見し、特許出願した（特許文献１）。特許文献１では、シクロデキストリンの超分子集合体と各種有機溶剤及び油組成物とを用い、シクロデキストリン超分子集合体のオルガノゲル化特性を詳細に検討した。
本願発明は、シクロデキストリンと有機二塩基酸、特にテレフタル酸またはテレフタル酸誘導体との縮合ポリマーが、有機溶剤を含む油組成物を特に有効にゲル化することができることを新たに発見したことに基づく。
【先行技術文献】
【特許文献】
【０００５】
【特許文献１】ＰＣＴ／ＪＰ２００８／０５８３１８
【発明の概要】
【発明が解決しようとする課題】
【０００６】
本発明者らは、室温付近の温度で容易に油組成物ならびに有機溶剤等の有機液体を固化或いはゲル化する方法を鋭意検討したところ、シクロデキストリンと有機二塩基酸とを縮合させて得たポリマーに、有機液体を固化或いはゲル化する作用があることを発見し、本発明を完成するに至った。本発明の態様は以下の通りである。
【課題を解決するための手段】
【０００７】
１．以下の式：
【０００８】
【化１】
2010248381.tif 000002
【０００９】
（ここで、ｍは６、７または８である。）
で表されるシクロデキストリンと有機二塩基酸とを反応させて得たポリマーを含有することを特徴とする、有機液体をゲル化するためのオルガノゲル化組成物。
２．有機二塩基酸がテレフタル酸またはテレフタル酸の酸ハロゲン化物である、上記１に記載のオルガノゲル化組成物。
３．以下の式：
【００１０】
【化２】
2010248381.tif 000003
【００１１】
（ここで、ｍは６、７または８である。）
で表されるシクロデキストリンと有機二塩基酸類とを縮合させて得たポリマーを含有するオルガノゲル化組成物と、有機液体とから形成される、オルガノゲル。
４．有機二塩基酸類がテレフタル酸またはテレフタル酸の酸ハロゲン化物である、上記３に記載のオルガノゲル。
５．有機液体が、有機溶剤、絶縁油、機械油、食用油、熱媒体、潤滑油、可塑剤、溶剤、塗料及びインキ及びこれらの混合物を含む、上記３または４に記載のオルガノゲル。
６．以下の式：
【００１２】
【化３】
2010248381.tif 000004
【００１３】
（ここで、ｍは６、７または８である。）
で表されるシクロデキストリンと有機二塩基酸類とを縮合させて得たポリマーを含有するオルガノゲル化組成物と、有機液体とを混合し、撹拌することを特徴とする、オルガノゲルの製造方法。
７．有機二塩基酸類がテレフタル酸またはテレフタル酸の酸ハロゲン化物である、上記６に記載の製造方法。
８．有機液体が、有機溶剤、絶縁油、機械油、食用油、熱媒体、潤滑油、可塑剤、溶剤、塗料及びインキ及びこれらの混合物を含む、上記６または７に記載の製造方法。
【図面の簡単な説明】
【００１４】
【図１】γ−シクロデキストリンと二塩化フタロイルとを縮合させて得たポリマーの写真である。
【図２】β−シクロデキストリンと二塩化フタロイルとを縮合させて得たポリマーの写真である。
【図３】本発明のオルガノゲル（γ−ＣＤ縮合ポリマーと絶縁油）の写真である。
【図４】本発明のオルガノゲル（γ−ＣＤ縮合ポリマーとトルエン）の写真である。
【図５】本発明のオルガノゲル（β−ＣＤ縮合ポリマーと絶縁油）の写真である。
【図６】本発明のオルガノゲル（β−ＣＤ縮合ポリマーとトルエン）の写真である。
【発明を実施するための形態】
【００１５】
本発明を詳細に説明する。本発明の一の態様は、シクロデキストリンと有機二塩基酸類とを縮合させて得たポリマーを含有することを特徴とする、有機液体をゲル化するためのオルガノゲル化組成物である。ここでシクロデキストリンとは、数分子のＤ−グルコースが α(１→４) グルコシド結合によって結合し、環状構造をとった環状オリゴ糖の一種であり、結合するＤ−グルコースの数に応じてα−（６個）、β−（７個）及びγ−シクロデキストリン（８個）が存在する。本願発明のオルガノゲル化剤として特に有用なのは、β−またはγ−タイプのシクロデキストリンである。シクロデキストリンは環状構造の外側にヒドロキシ基を有しているため水溶性が高いが、空孔内部には疎水性分子を包接することが可能になっている。シクロデキストリンは、以下の式：
【００１６】
【化４】
2010248381.tif 000005
【００１７】
（ここでｍは６、７または８である。）で表されるが、本願発明のオルガノゲル化剤として特に有用なのはβ−タイプまたはγ−タイプのシクロデキストリンであるので、ｍは７または８である。
【００１８】
有機二塩基酸類とは、例えば、脂肪族ジカルボン酸、芳香族ジカルボン酸、脂環族ジカルボン酸、脂肪酸の他、広く酸ハロゲン化物あるいはエステル類を含むことを意図しており、本発明においては、シクロデキストリン分子中の水酸基と反応して逐次縮合し、ポリマーを形成しうる化合物のことである。このような有機二塩基酸類として、例えばテレフタル酸、イソフタル酸、グルタル酸、アジピン酸、マレイン酸、フマル酸等が挙げられ、本発明では特にテレフタル酸又はテレフタル酸ジクロライド（二塩化テレフタロイル）を用いることが好適である。
【００１９】
シクロデキストリンと有機二塩基酸類とを縮合させてポリマーを製造することができる。ここでポリマーとは、複数のシクロデキストリンと有機二塩基酸類とが縮合したものを総称することとする。したがって、例えばシクロデキストリンと有機二塩基酸類とが合計で数個〜１０個程度縮合した、いわゆるオリゴマーと呼ばれるような化合物も、本明細書ではポリマーと総称するものとする。本発明のポリマーは、分子量の異なる重合体が混合した組成物であってよい。
【００２０】
本明細書において油組成物とは、一般的な油（絶縁油、機械油、食用油、熱媒体、潤滑油、可塑剤）に、１以上の他の成分が溶解した混合物であっても良いことを意味するものである。すなわち、油は一般に種々の成分を溶解可能であるので、各種有機物や無機物、及び溶剤などの複数の成分が溶解した組成物の形で存在することが多い。特に使用後の油には種々の成分が溶解しうる。したがって本明細書では、純粋の油を含め、混合物の形態の油をも総称して「油組成物」と呼ぶものとする。すなわち、塗料やインキのような、油成分と溶剤ならびに顔料等との混合物も本発明における油組成物である。
【００２１】
また本発明のオルガノゲル化組成物により固化或いはゲル化することができる有機液体は、上記油組成物の他、広く産業界で用いられる有機溶剤を含むものとする。有機溶剤は一般に良溶媒であり、種々の成分を溶解可能であるので、各種有機物や無機物、及び溶剤などの複数の成分が溶解した組成物の形で存在することがある。したがって本明細書では、単一種類の有機溶剤を含め、混合物の形態の有機溶剤をも総称して「有機溶剤」と呼ぶものとする。すなわち、化学反応終了後の反応液等も本発明における有機溶剤である。本明細書においては「油組成物」と「有機溶剤」とをまとめて「有機液体」と称する。なお、本明細書における「有機液体」であるかどうかの目安として、水に対する溶解度（２０℃）が７．８重量％以下であることが挙げられる。あるいは溶解度パラメータが７．０〜１４．４であることも別の指標となりうる。溶解度パラメータについては「高分子データハンドブック（基礎編）」高分子学会編を参照されたい。
【００２２】
上述の通り、本発明者らはシクロデキストリンと有機二塩基酸とを縮合させて得たポリマーと、有機液体とを混合し、撹拌すると、有機液体がゲル化し、オルガノゲルを形成することを発見した。ここで本発明で形成される「オルガノゲル」とは、上記の有機液体が、見た目上固形の状態となったものを指す。すなわち、オルガノゲルは周囲温度雰囲気下において一定の固体の形状を有している。オルガノゲルを入れた容器を横にする或いは逆さにしても、当該オルガノゲルの形状は変化せず、たとえ変化したとしてもごくわずかである。オルガノゲルは通常は弾性を有しているが、場合によっては、弾性を有しない、いわゆる堅い固体の状態のこともあり得る。本明細書における「オルガノゲル」であるかどうかの目安として、水に対する溶解度（２０℃）が７．８重量％以下である有機液体をゲル化したものであることが挙げられる。あるいは有機液体の溶解度パラメータが７．０〜１４．４であることも別の指標となりうる。
シクロデキストリンと有機二塩基酸とを縮合させて得たポリマーと有機液体とを混合すると有機液体がゲル化する仕組みについては明らかではない。しかし本発明者らは、縮合ポリマーが特定の形態をとって、シクロデキストリン部分が特定の形態（例えば一列に並ぶなど）に集合し、シクロデキストリンの疎水性部位（空孔）に有機液体が包接され、結果としてシクロデキストリン部分と有機液体とが網状構造体あるいは擬似的な網状構造体を形成してゲル化するのではないかと考えている。ゲル化は常温付近で進行し、従来の食用油ゲル化剤のように油組成物を高温にする必要がない。またスポンジ等に油組成物を吸収させた場合のように、一度吸収された油が漏れ出てくるなどの不都合が起こりにくく、安定なゲル形態を維持することができる。従来液状のまま保管していた絶縁油を本発明に従うオルガノゲルの形態で保管することにより、油の流出等のおそれなく、安全に保管することが可能である。
【００２３】
さらに本発明においてゲル化機能を有するシクロデキストリンと有機二塩基酸との縮合ポリマーは、高分子化合物であるが故に比較的人体に安全な物質であると考えられる。このように、シクロデキストリンと有機二塩基酸との縮合ポリマーが比較的安全な化合物であることに起因して、本発明のオルガノゲルには非常に有用な用途が存在する。例えば、テルペン化合物、エッセンシャルオイル、アロマオイル等に代表される香油或いは香料をγ−シクロデキストリンと有機二塩基酸との縮合ポリマーを用いてゲル化すると、芳香剤やインテリアとして利用することが可能である。したがってこのような目的で本発明のオルガノゲルを用いる場合は、不飽和脂肪酸類、油脂類、ビタミン誘導体、カロテノイド類、香料等の脂溶性成分も本発明の「油組成物」と呼ぶべきである。
【００２４】
本発明のオルガノゲルを製造する方法を説明する。
【００２５】
本願発明のオルガノゲル化剤としてのシクロデキストリンと有機二塩基酸類との縮合ポリマーは、例えば以下のような方法で製造することができる。シクロデキストリンとして、γ−シクロデキストリンを用いて縮合ポリマーを製造する方法を説明する：
シクロデキストリンとして、市販のγ−シクロデキストリンを使用することができる。γ−シクロデキストリンを有機溶媒（例えばピリジン、ジメチルスルホキシド、ジメチルホルムアミド等。好ましくは乾燥ピリジン）に溶解させる。一方二塩化テレフタロイルを有機溶媒（例えばテトラヒドロフラン、ジクロロメタン、１，４−ジオキサン等。好ましくは乾燥テトラヒドロフラン）に溶解させ、これを先に用意したγ−シクロデキストリン溶液に滴下する。この際、縮合反応による熱が発生するので、γ−シクロデキストリン溶液を氷浴などで冷却しながら滴下することが望ましい。そのまま反応液を撹拌すると結晶が析出するのでこれを適宜洗浄、乾燥すると、γ−シクロデキストリンとテレフタル酸との縮合ポリマーを得ることができる。本明細書では、このように得たポリマーを「γ−ＣＤ縮合ポリマー」「テレフタル酸γ−ＣＤ」「γ−ＣＤテレフタル酸」等と略称することがあるが、いずれも縮合ポリマーのことである。
【００２６】
得られた縮合ポリマーと有機液体とを、０．１：１〜１：１（重量比）の割合で混合し、穏やかに撹拌すると、数秒間〜数分間で有機液体がゲル化し、本発明のオルガノゲルとなる。有機液体としては、上述の通り有機溶剤、絶縁油、機械油、食用油、熱媒体、潤滑油、可塑剤、溶剤、塗料及びインキ及びこれらの混合物等が挙げられる。ゲル化した有機液体は、室温で安定な固体形状であり、有機液体成分が漏れ出てくるなどの不都合がない。また液体よりも安定性が高く、保存に便利である。
ゲル化剤として働く縮合ポリマーは高分子化合物であるが故に比較的人体に安全な化合物であると考えられるため、例えば不飽和脂肪酸類や高機能性油脂、ビタミン誘導体、カロテノイド類、テルペン化合物、エッセンシャルオイル、アロマオイル等を用いて本発明のオルガノゲルを調製すると、インテリア製品、芳香剤としての利用が可能である。
【実施例】
【００２７】
［合成例１］γ−ＣＤとテレフタル酸との縮合ポリマー（以下、「テレフタル酸γ−ＣＤ」と称する。）の合成
滴下ロート、風船付き三方コック及びセプタムの付いた300mlの3つ口フラスコに、γ-ＣＤ（6.0 ｇ, 3.1 mmol、純正化学株式会社）と乾燥ピリジン（120 ml、和光純薬工業）をいれた。フラスコを氷浴につけた後、乾燥テトラヒドロフラン(40ml)に溶解した二塩化テレフタロイル（7.5g, 25 mmol、東京化成工業）を30分間かけて滴下した。そのまま氷浴で2時間撹拌した後、氷浴を外し、更に17時間室温で攪拌した。析出した白色結晶を吸引濾過した後、得られた結晶を水、アセトンの順で洗浄し、80℃で真空乾燥した。12.7gのテレフタル酸γ-CD（以下、「ＴＰＧＣＤ」と称する。）が得られた。得られたＴＰＧＣＤは白色粉末であった。図１にＴＰＧＣＤの写真を示す。
【００２８】
ＩＲ（neat）; 3418, 1716, 1409, 1266, 1097, 1041, 1017, 874, 730 cm-1
［合成例２］β−ＣＤとテレフタル酸との縮合ポリマー（以下、「テレフタル酸β−ＣＤ」と称する。）の合成
滴下ロート、風船付き三方コック及びセプタムの付いた５Ｌの3つ口フラスコに、β-ＣＤ（１５０ｇ, ０．１３mol、純正化学株式会社）と特級ピリジン（３Ｌ、和光純薬工業）をいれた。フラスコを氷浴につけた後、特級テトラヒドロフラン(１Ｌ)に溶解した二塩化テレフタロイル（２６８ｇ, １．３mol、東京化成工業）を４時間かけて滴下した。滴下後、氷浴をはずし、２４時間撹拌した。析出した白色結晶を吸引濾過した後、得られた結晶を水、メタノールの順で洗浄し、１２０℃で真空乾燥した。２９０ｇのテレフタル酸β-ＣＤ高分子（以下、「ＴＰＢＣＤ」と称する。）が得られた。得られたＴＰＢＣＤは白色粉末であった。図２にＴＰＢＣＤの写真を示す。
【００２９】
ＩＲ（KBｒ）; 3449, 1719, 1276, 1100, 1015, 735 cm-1
［実施例１］絶縁油オルガノゲルの製造
合成例１で調製したＴＰＧＣＤ（０．５ｇ）を３ｍＬのサンプル管に入れ、絶縁油（谷口石油精製株式会社）１．５ｇを加えて撹拌した。数秒間経過後、絶縁油がゲル化した。絶縁油のオルガノゲルの写真を図２に示す。
［実施例２〜４］
合成例１で調製したＴＰＧＣＤを用いて、各種有機溶剤をゲル化することができるかどうか確認した。用いた有機溶剤は、実施例２＝ベンゼン、実施例３＝トルエン、実施例４＝ヘキサン、実施例５＝ジクロロメタン、実施例６＝四塩化炭素、実施例７＝ジエチルエーテル、実施例８＝ｔ−ブチルメチルエーテル、実施例９＝ｔ−ブチルエチルエーテル、実施例１０＝酢酸エチル、及び実施例１１＝クロロホルムである。使用した有機溶剤はいずれも和光純薬工業より入手した。
いずれの実施例も、有機溶剤成分１．５ｇに対してＴＰＧＣＤを０．５ｇ加えた。室温で数十秒間の撹拌後には有機溶剤成分がゲル化した。各種有機溶剤を用いた実験の代表として図３にトルエンをゲル化した様子を示す。サンプル管を横倒しにしても流動せず、トルエンがゲル化していることが明らかである。他の実施例についても、同様の結果が得られた。
[実施例５および６]
合成例２で調製したＴＰＢＣＤを用いて、各種有機溶剤をゲル化することができるかどうか確認した。用いた有機溶剤は、実施例５＝絶縁油および実施例６＝トルエンである。絶縁油は谷口石油精製より入手し、一方トルエンは和光純薬工業より入手した。いずれの実施例も、有機溶剤成分１．５ｇに対してＴＰＢＣＤを０．５ｇ加えた。室温で数十秒間の撹拌後には有機溶剤成分がゲル化した。図５に絶縁油をゲル化した様子、図６にトルエンをゲル化した様子を示す。サンプル管を横倒しにしても流動せず、絶縁油およびトルエンがゲル化していることが明らかである。
【図１】
2010248381.tif 000010
【図２】
2010248381.tif 000011
【図３】
2010248381.tif 000012
【図４】
2010248381.tif 000013
【図５】
2010248381.tif 000014
【図６】
2010248381.tif 000015